Brevet FR2145451A1 — publié le 19730223

La présente invention, à la réalisation de laquelle a participé Monsieur LAURENT Gilbert, concerne l'utilisation de nappes de non-tissés en fibres synthétiques pour récupérer les huiles du type végétai ou animal ( triglycérides ) seules ou en mélange dans un milieu liquide ou gazeux. Le pouvoir absorbant pourra être caractérisé par le rapport du poids d'huiles absorbées sur le poids du produit absorbant ou adsorbant. On prendra soin d'utiliser la même unité ( poids ) pour le matériau absorbant et lihuile leabsorbée. La demanderesse a trouvé et, cgest ce qui fait llobjet du présent brevet, une utilisation originale de nappes textiles ( type non-tissé ) permettant une récupération rapide et quantitative des huiles végétales ou animales répandues seules ou en mélange dans une atmosphère liquide ou gazeuse. Ces nappes textiles sont formées par filage continu ou même discontinu ) d1un polymère du type polyoléfines, ex. polypropylène ) polyester, polyamides ou autres polymères triacétates, vinyliques, acryliques ). On pourra également s'adresser à des copolymères ou a des mélanges dihomopolymères du type précité. - Les nappes seront utilisées directement après aiguilletage dès leur sortie de la table de formation ou encore après un traitement au cours duquel on change leur propriété ( autre aiguilletage ou calandrage à chaud par exemple ) ou encore, au cours duquel on les traite par des adjuvants qui modifient leurs propriétés dans le sens réclamé par l'utilisation ultérieure. - La variation de la contexture de la nappe, de son épaisseur ou du titre des filaments qui la forment permettra diadapter la nappe de non-tissé à l'utilisation désirée. - L'originalité de cette invention réside dans l'utilisation de telles nappes pour une séparation ou une récupération rapide et quantitative de triglycérides de viscosité variable, mélangés ou émulsionnés dans un autre milieu liquide ou gazeux. - Les nappes sont placées au sein du milieu à fractionner. Au bout d'un temps déterminé correspondant à la saturation du matériau non-tissé, on retire les nappes et on les exprime à l'aide diun foulard ou à laide de tout autre système approprié afin d'extraire lzhuile retenue par adsorption ou absorption. La nappe et les huiles seront récupérées et pourront être réutilisées. Une telle invention servira par exemple à élaborer des chiffons d'essuyage présentant une absorption spécifique pour les huiles végétales. - Les exemples suivants sont donnés à titre indicatif mais non limitatif pour illustrer l'invention. Exemple 1 On utilise une nappe de polypropylène élaborée suivant le procédé " spunbonded 11 de 110 g/m2, de 2, 90 mm d'épaisseur dont les brins unitaires possèdent un titre de 4,3 dtex. Un échantillon de ce matériau est placé sur un plan d'eau sur lequel flotte une couche d'huile d'arachide ( de 2 mm d'épaisseur possédant une viscosité d'environ 85 centipolses à 20 OC. Au bout de 20 secondes, on constate que la nappe a récupéré 23 fois son poids en huile. Nous dirons que le pouvoir absorbant de cette nappe est égal à 23. Il sera aisé de séparer ensuite par foulardage d'une faSon quantitative et non destructive la nappe de non-tissé de lshuile le quelle a retenue. Exemple 2 On place une nappe de polypropylène de 316 g/ m2 et de 8, 40 mm d'épaisseur dont les filaments ont un titre de 14, 4 dtex dans une dispersion d'huile d'olive dans niveau. Au bout de 20 secondes la nappe a absorbé 19,5 fois son poids en huile d'olive0 Exemple 3 Une nappe de polyamide de 330 g/m2 ayant une épaisseur de 4, 31 mm et dont les fi laments possèdent un titre de 6, 9 dtex, est placée sur une couche d'huile d'arachide répandue à même le sol. Au bout de 20 secondes on peut constater que le pouvoir absorbant de la nappe atteint 15. Exemple 4 Une nappe de polyester de 308 g/m2 ayant une épaisseur de 3,6 mm et dont les filaments unitaires possèdent un titre de 17,5 dtex est placée sur un plan d'eau où flotte une couche dlhuile dl-arachide. Au bout de 20 secondes la nappe a absorbé 12 fois son poids dlhuile. RESUME Ltinventìon concerne 1 / L'utilisation des nappes de non-tissé en fibres synthétiques pour **ATTENTION** fin du champ DESC peut contenir debut de CLMS **. **ATTENTION** debut du champ CLMS peut contenir fin de DESC **. seront récupérées et pourront être réutilisées. Une telle invention servira par exemple à élaborer des chiffons d'essuyage présentant une absorption spécifique pour les huiles végétales. - Les exemples suivants sont donnés à titre indicatif mais non limitatif pour illustrer l'invention. Exemple 1 On utilise une nappe de polypropylène élaborée suivant le procédé " spunbonded 11 de 110 g/m2, de 2, 90 mm d'épaisseur dont les brins unitaires possèdent un titre de 4,3 dtex. Un échantillon de ce matériau est placé sur un plan d'eau sur lequel flotte une couche d'huile d'arachide ( de 2 mm d'épaisseur possédant une viscosité d'environ 85 centipolses à 20 OC. Au bout de 20 secondes, on constate que la nappe a récupéré 23 fois son poids en huile. Nous dirons que le pouvoir absorbant de cette nappe est égal à 23. Il sera aisé de séparer ensuite par foulardage d'une faSon quantitative et non destructive la nappe de non-tissé de lshuile le quelle a retenue. Exemple 2 On place une nappe de polypropylène de 316 g/ m2 et de 8, 40 mm d'épaisseur dont les filaments ont un titre de 14, 4 dtex dans une dispersion d'huile d'olive dans niveau. Au bout de 20 secondes la nappe a absorbé 19,5 fois son poids en huile d'olive0 Exemple 3 Une nappe de polyamide de 330 g/m2 ayant une épaisseur de 4, 31 mm et dont les fi laments possèdent un titre de 6, 9 dtex, est placée sur une couche d'huile d'arachide répandue à même le sol. Au bout de 20 secondes on peut constater que le pouvoir absorbant de la nappe atteint 15. Exemple 4 Une nappe de polyester de 308 g/m2 ayant une épaisseur de 3,6 mm et dont les filaments unitaires possèdent un titre de 17,5 dtex est placée sur un plan d'eau où flotte une couche dlhuile dl-arachide. Au bout de 20 secondes la nappe a absorbé 12 fois son poids dlhuile. RESUME Ltinventìon concerne 1 / L'utilisation des nappes de non-tissé en fibres synthétiques pour récupérer ou séparer les huiles végétales dans un milieu gazeux ou liquide. 20/ Le poids des nappes peut être compris entre 10 g/m2 et 3.000 g/m2 et le titre des filaments composant la nappe peut varier de 0,5 à 100 dtex. 3 / Le polymère composant les fils de la nappepeut être une polyoléfine ( ex. polypropylène ), un polyamide, un polyester ou encore tout autre polymère du type tri acétate, acrylique ou vinylique. Les copolymères ou les mélandes de polymères du type précité, pourront également convenir. 40/ Les matériaux de cette invention peuvent s'utiliser tels quels ou après avoir été apprêtés afin de leur conférer le ou les propriétés désirées. Leur densité apparente est relativement faible ( 0,05 ) 50/ La nappe est placée dans le milieu à absorber 60/ Elle est récupérée au bout d'un temps déterminé, temps durant lequel elle a absorbé une quantité déterminée de triglycérides. 70/ On sépare ensuite le matériau textile de la phase liquide 80/On récupère la nappe et les huiles végétales ou animales.